(57)【特許請求の範囲】
【請求項１】
集電体と、活物質及び結着材を含み該集電体上に形成された合材層とを有し、
前記結着材はステアリルオキシヒドロキシプロポキシ基を含む水溶性セルロース誘導体であることを特徴とするリチウム二次電池用電極。
【請求項２】
前記水溶性セルロース誘導体は前記ステアリルオキシヒドロキシプロポキシ基を０．２質量％〜０．６質量％含有する請求項１に記載のリチウム二次電池用電極。
【請求項３】
前記水溶性セルロース誘導体はヒドロキシエチル基及びヒドロキシプロピル基の少なくとも一方をもつ請求項１又は２に記載のリチウム二次電池用電極。
【請求項４】
前記請求項１〜３のいずれかに記載の電極を有するリチウム二次電池。
【発明の詳細な説明】
【０００１】
【発明の属する技術分野】
本発明は、結着材に特徴を有するリチウム二次電池用電極及びその電極を適用したリチウム二次電池に関する。
【０００２】
【従来の技術】
近年、ビデオカメラや携帯型電話機等のコードレス電子機器の発達はめざましく、これら民生用途の電源として電池電圧が高く、高エネルギー密度を有したリチウム二次電池等の非水電解液二次電池が注目され、実用化が進んでいる。
【０００３】
リチウム電池用正極活物質として、ＬｉX ＣｏＯ2、ＬｉXＮｉＯ2、ＬｉXＭｎ2Ｏ4、ＬｉXＦｅＯ2、Ｖ2Ｏ5、Ｃｒ2Ｏ5、ＭｎＯ2、ＴｉＳ2、ＭｏＳ2などの遷移金属酸化物およびカルコゲン酸化物が提案されている。
【０００４】
特にＬｉXＣｏＯ2やＬｉX ＮｉＯ2、ＬｉXＭｎ2Ｏ4は４Ｖ級の非水電解質リチウム電池用正極活物質として有望である。これらの中でもＬｉXＮｉＯ2は理論容量が最も大きく、安価で安定した供給が可能であり電池用正極活物質として期待されている。
【０００５】
これらの正極活物質をシート電極化する方法として、特開平２−１５８０５５号公報に開示されたように、粉末状の活物質と導電材とカルボキシメチルセルロース（ＣＭＣ）水溶液とポリテトラフルオロエチレンの水性ディスパージョンを均一に混合し、圧延アルミ箔のようなフィルム状の導電性箔上に塗布、乾燥、圧延する方法が知られている。
【０００６】
ポリテトラフルオロエチレン、ＣＭＣといった耐有機溶媒性に優れる樹脂を電極の結着材として使った場合、リチウム電池の電解液溶媒として用いられるエチレンカーボネート（ＥＣ）、プロピレンカーボネート（ＰＣ）、ジエチルカーボネート（ＤＥＣ）等の有機溶媒に対しても膨潤、溶解することがなく、活物質を強固に結着した状態を維持できるため、電池として良好なサイクル特性を実現できるという利点がある。特に電池の使用温度が高温になった場合、この差はより顕著に表れる。
【０００７】
また、電極製造工程という観点からみても、このような水分散タイプの樹脂または水溶性の樹脂を用いることにより、製造工程において有機溶媒を使用しないため、溶剤コストの低減、溶剤コストの低減、溶剤回収処理設備を必要としない、電池製造による産業廃棄物を低減できる等の利点がある。
【０００８】
【発明が解決しようとする課題】
しかしながら、ＣＭＣ等の結着材は、電極作製時において増粘材としての役割も果たしているので、ある一定量以上を添加する必然がある。そのために、電池の内部抵抗（界面抵抗）が増加して、低温出力が低下する問題が発生することがわかった。
【０００９】
本発明はこのような内部抵抗の増加を防止するために、電極作製時において少量でも増粘材として充分作用して使用量を減少することができる結着材を使用し、高出力な電池とすることができるリチウム二次電池用電極及びその電極を用いたリチウム二次電池を提供することを解決すべき課題とする。
【００１０】
【課題を解決するための手段】
本発明者等は上記課題を解決する目的で種々の材料について精査研究を行った結果、特定の長鎖アルキル基で一部置換した水溶性セルロース誘導体が求める性能を満足することを発見し以下の発明を完成した。
【００１１】
すなわち、本発明のリチウム二次電池用電極は、集電体と、活物質及び結着材を含み該集電体上に形成された合材層とを有し、前記結着材はステアリルオキシヒドロキシプロポキシ基を含む水溶性セルロース誘導体であることを特徴とする。
更に前記水溶性セルロース誘導体は前記ステアリルオキシヒドロキシプロポキシ基を０．２質量％〜０．６質量％含有することが望ましい。
【００１２】
そして、水溶性セルロース誘導体としてはヒドロキシエチル基及びヒドロキシプロピル基の少なくとも一方をもつ化合物が好ましい。
【００１５】
さらに、上記課題を解決する本発明のリチウム二次電池は前述のいずれかのリチウム二次電池用電極を用いたリチウム二次電池である。
【００１６】
【発明の実施の形態】
以下に本発明の電極及び電池についてリチウム二次電池用電極及びリチウム二次電池に基づいて説明する。
【００１７】
（リチウム二次電池電極）
本電極は、集電体と、リチウムイオンを吸蔵乃至は放出できる活物質及び結着材を含みその集電体上に形成された合材層とをもつ。活物質が正極活物質であるときにはさらに炭素材料等からなる導電材を含むことができる。
【００１８】
結着材はステアリルオキシヒドロキシプロポキシ基を含む水溶性セルロース誘導体である。少量の疎水基（ステアリルオキシヒドロキシプロポキシ基）を導入した水溶性セルロース誘導体は水溶液中では疎水基同士の会合により三次元編目構造を形成する。したがって、疎水基を導入していない同程度の分子量をもつ水溶性セルロースに比べ、著しく高い水溶性粘性を示す。一方、疎水基を持つことにより、単純に水溶性セルロース誘導体の分子量を増加させる場合と比較して、高い界面活性を示し、粘性調節と同時にペースト全体を安定化させる利点があると考えられる。ステアリルオキシヒドロキシプロポキシ基を導入する割合としては得られる水溶性セルロース誘導体からなる結着材が水溶性を保持できる範囲である。一例を挙げると、ステアリルオキシヒドロキシプロポキシ基含量は０．２〜０．６質量％程度である。
【００１９】
水溶性セルロース誘導体としてはヒドロキシエチル基及びヒドロキシプロピル基の少なくとも一方をもつことが好ましい。これらの置換基により水溶性が付与できる。ヒドロキシエチル基はセルロースがもつヒドロキシ基にエチレンオキサイドやエチレングリコールを反応させて製造できる。プロピルエチル基はセルロースがもつヒドロキシ基にエチレンオキサイドやエチレングリコールを反応させて製造できる。ヒドロキシプロピル基はセルロースがもつヒドロキシ基にプロピレンオキサイドやプロピレングリコールを反応させて製造する。ヒドロキシエチル基又はヒドロキシプロピル基の先端部分のヒドロキシ基に、さらにヒドロキシエチル基やヒドロキシプロピル基が付加する場合もあり得る。
【００２０】
特に好ましい水溶性セルロース誘導体としては下式（１）に示す一般式で表される化合物である。
【００２１】
【化３】
0003956672.tif 000002
【００２２】
［Ｒはそれぞれ独立して選択されるＨ、ＣＨ3、（ＣＨ2ＣＨ2Ｏ）mＲ’、（ＣＨ2ＣＨ（ＣＨ3）Ｏ）mＲ’及びＣＨ2ＣＨ（ＯＨ）ＣＨ2ＯＲ’のうちの１つ、（Ｒ’はそれぞれ独立してＨ又は炭素数１８以下の長鎖アルキル基、Ｒのうちの少なくとも１つはステアリルオキシヒドロキシプロポキシ基とする）］
水溶性セルロース誘導体の具体的に好ましい構造を説明すると、結着材としては、例えば、ヒドロキシエチルセルロースに少量のステアリルオキシヒドロキシプロポキシ基を導入したもの、ヒドロキシプロピルメチルセルロースに少量のステアリルオキシヒドロキシプロポキシ基を導入したもの（サンジェロース９０Ｌ：大同化成工業（株））等の水溶性高分子材料を単独または２種以上を混合したものが用いられる。
【００２３】
また、メチルセルロース、エチルセルロース、ＣＭＣ、ポリビニルアルコ−ル、ポリエチレンオキサイド、ポリアクリル酸塩等の水溶性高分子材料あるいはポリテトラフルオロエチレン、テトラフルオロエチレン−ヘキサフルオロプロピレン共重合体、テトラフルオロエチレン−パーフルオロアルキルビニルエーテル共重合体、テトラフルオロエチレン−エチレン共重合体、テトラフルオロエチレン−ヘキサフルオロプロピレン−パーフルオロアルキルビニルエーテル共重合体等のフッ素樹脂、アクリル系樹脂、ポリエチレン、ポリオレフィン等のオレフィン類、ポリイミド樹脂等の耐有機溶剤性に優れる水分散タイプの樹脂をさらに混合したものでもよい。
【００２４】
活物質は製造する電極に応じて正極活物質又は負極活物質を用いる。特に組成等は限定しない。
【００２５】
正極活物質としては、少なくとも１種以上のリチウム含有複合酸化物を含むことが好ましい。リチウム含有複合酸化物は、電子とリチウムイオンの拡散性能にすぐれるなど活物質としての性能に優れる。そのため、このようなリチウムおよび遷移金属の複合酸化物を正極の活物質に用いれば、高い充放電効率と良好なサイクル特性とが得られる。たとえば、ＬｉXＮｉ(1-Y)ＭYＯ2（ＭはＢ、Ｍｇ、Ｃａ、Ｓｒ、Ｂａ、Ｔｉ、Ｖ、Ｃｒ、Ｍｎ、Ｆｅ、Ｃｏ、Ｃｕ、Ａｌ、Ｉｎ、Ｎｂ、Ｍｏ、Ｗ、Ｙ及びＲｈから選択される１種以上の元素；０．０５≦Ｘ≦１．１、０≦Ｙ≦０．５）が例示できる。
【００２６】
正極活物質としては、１種以上の層状構造のリチウム含有複合酸化物であることがさらに好ましい。層状構造のリチウムニッケルコバルトアルミ含有複合酸化物、リチウムマンガンアルミ含有複合酸化物またはリチウムマンガンクロム含有複合酸化物を含むことが好ましい。
【００２７】
これは、一定電圧回路（例えば、４．２Ｖ〜３Ｖ）で充放電を行う場合、スピネル構造のリチウムマンガン含有複合酸化物等は充放電電圧が高電位側に偏っているため（平均充放電電圧：約４Ｖ）、放電により高出力密度は得られるものの、充電による回生密度が小さくなってしまうのに対して、層状構造の材料を用いると、充放電時の構造変化の影響と考えられるが、充放電による電圧の偏りが少なく（平均電圧：約３．８Ｖ以下）、バランスよく高出力密度および高回生密度を得ることができる。また、層状構造のリチウムニッケル含有複合酸化物、リチウムマンガン含有複合酸化物は、その組成の一部をアルミやクロム等の他元素で置換することがより好ましい。活物質内部の電子状態が変化し結晶構造が強化される高温環境下での無機正極活物質の劣化が小さくなるからである。
【００２８】
正極活物質にはＢＥＴ比表面積が１．５ｍ2／ｇ以下、好ましくは１．０ｍ2／ｇ以下であることが好ましい。一定以下の比表面積にすることにより、正極活物質と電解液による副反応を抑制することができるため、長寿命化が可能となる。正極活物質の比表面積の制御方法としては特に制限されるものではないが、比表面積は原材料の比表面積に大きく影響を受けるため、所定の条件で原材料を粉砕及び／又は分級し制御することが好ましい。なお、焼成し作製した後に粉砕および／又は分級してもよい。
【００２９】
負極活物質としては、リチウムイオンを吸蔵・放出することができれば、特に限定されるものではない。公知の材料を用いることができる。例えば、リチウム金属、麟片状黒鉛、球状黒鉛、アモルファスカーボン等の炭素材料等である。そして、リチウムを電気化学的に吸蔵・放出し得るインターカレート材料で形成された電極、特に炭素材料が好ましい。負極活物質としては、比表面積が比較的大きく、吸蔵・放出速度が速いため特に室温での出力・回生密度に対して良好となる。
【００３０】
負極活物質はＢＥＴ比表面積が３．５ｍ2／ｇ以下、好ましくは３．０ｍ2／ｇ以下であることが好ましい。一定以下の比表面積にすることにより、負極活物質と電解液による副反応を抑制することができるため、長寿命化が可能となる。  負極活物質の比表面積の制御方法としては特に制限されるものではないが、比表面積は原材料の比表面積に大きく影響を受けるため、所定の条件で原材料を粉砕及び／又は分級し制御することが好ましい。なお、焼成し作製した後に粉砕および／又は分級してもよい。
【００３１】
この活物質と結着材と必要に応じて添加される導電材等の添加剤を水に混合分散しペーストとした後に集電体上にダイコータ、コンマコータ、リーパースローラー、ドクターブレード等で塗布した後に、乾燥、圧延を行うことで電極が製造される。集電体としては正極の場合にはアルミニウム、ステンレス等を、負極の場合には銅、ニッケル等が使用でき、それぞれパンチメタル、フォームメタルや板状に加工した箔等の形態に加工して使用できる。
【００３２】
（リチウム二次電池）
本実施形態のリチウム二次電池用電極は、正極及び負極と、電解液等その他必要に応じた要素とからなる。本実施形態のリチウム二次電池は、特にその形状に制限を受けず、コイン型、円筒型、角型等、種々の形状の電池として使用できる。本実施形態では、円筒型のリチウム二次電池に基づいて説明を行う。
【００３３】
本実施形態のリチウム二次電池は、正極および負極をシート形状として両者をセパレ−タを介して積層し渦巻き型に多数回巻き回した巻回体を空隙を満たす電解液とともに所定の円筒状ケース内に収納したものである。正極と正極端子部とについて、そして負極と負極端子部とについては、それぞれ電気的に接合されている。
【００３４】
正極及び負極のうちの少なくとも一方は前述した本実施形態の電極を用いる。特に正負極共に本実施形態の電極を用いることが好ましい。
【００３５】
電解液は、有機溶媒に電解質を溶解させたものである。
【００３６】
有機溶媒は、通常リチウム二次電池の電解液に用いられる有機溶媒であれば特に限定されるものではなく、例えばカーボネート類、ハロゲン炭化水素、エーテル類、ケトン類、ニトリル類、ラクトン類、オキソラン化合物等を用いることができる。特に、プロピレンカーボネート、エチレンカーボネート、１，２ジメトキシエタン、ジメチルカーボネート、ジエチルカーボネート、エチルメチルカーボネート、ビニレンカーボネート等及びそれらの混合溶媒が適当である。
【００３７】
例に挙げたこれらの有機溶媒のうち、特にカーボネート類、エーテル類からなる群より選ばれた１種以上の非水溶媒を用いることにより、電解質の溶解性、誘導率および粘度が優れ、電池の充放電効率が高くなるので好ましい。
【００３８】
電解質は、その種類が特に限定されるものではないが、ＬｉＰＦ6、ＬｉＢＦ4、ＬｉＣｌＯ4及びＬｉＡｓＦ6から選ばれる無機塩、その無機塩の誘導体、ＬｉＳＯ3ＣＦ3、ＬｉＣ（ＳＯ3ＣＦ3）2及びＬｉＮ（ＳＯ2ＣＦ3）2、ＬｉＮ（ＳＯ2Ｃ2Ｆ6）8、ＬｉＮ（ＳＯ2ＣＦ3）（ＳＯ2Ｃ4Ｆ9）等から選ばれる有機塩、並びに該有機塩の誘導体の少なくとも一種であることが望ましい。
【００３９】
この電解質により、電池性能をさらに優れたものとすることができ、かつその電池性能を室温以外の温度域においてもさらに高く維持することができる。
【００４０】
電解質の濃度についても特に限定されるものではなく、用途に応じ、電解質および有機溶媒の種類を考慮して適正に選択することが好ましい。
【００４１】
セパレ−タは、正極および負極を電気的に絶縁し、電解液を保持する役割を果たすものである。たとえば、多孔性合成樹脂膜、特にポリオレフィン系高分子（ポリエチレン、ポリプロピレン等）の多孔膜を用いれば良い。なおセパレ−タは、正極と負極との絶縁を担保するため、正極および負極よりもさらに大きいものとするのが好ましい。
【００４２】
ケースは、特に限定されるものではなく、公知の材料、形態で作成することができる。
【００４３】
ガスケットは、ケースと正極の両端子部の間の電気的な絶縁と、ケース内の密閉性とを担保するものである。例えば、電解液にたいして、化学的、電気的に安定であるポリプロピレンのような高分子等から構成できる。
【００４４】
【実施例】
以下に本発明の具体的な実施例を示す。
【００４５】
（低温出力比測定）
以下に示す方法で１８６５０サイズの電池を試作し、初回は充電電流２５０（ｍＡ）で４．１（Ｖ）までＣＣ−ＣＶ充電し、放電電流３３３（ｍＡ）で３．０（Ｖ）までＣＣ放電を行った。次に充電電流１０００（ｍＡ）で４．１（Ｖ）までＣＣ−ＣＶ充電、放電電流１０００（ｍＡ）で３．０（Ｖ）までＣＣ放電を行うサイクルを４サイクル行いコンディショニングを行った。その後、各試験例の電池を用いて出力特性の評価を行った。まず、室温にて充電を９９２（ｍＡ）の一定電流で行い、電池の充電状態ＳＯＣ（Ｓｔａｔｅ  ｏｆ  Ｃｈａｒｇｅ）を６０％に調整した。そして低温（−３０℃）下で電池の作動電圧範囲を４．１Ｖから３．０Ｖの範囲とし、電池の放電電流を変化させ、それぞれ１０秒間の放電を行い、放電開始から１０秒後の電流−電圧直線を求め、そこから出力特性の値を算出した。
【００４６】
（実施例１）
実施例１の電池として、正極活物質あるいは負極活物質を変化させた円筒形リチウム二次電池を作製した。ここで、実施例において作製されたリチウム二次電池を図１に示した。
【００４７】
この円筒形リチウム二次電池１００は、リチウムを含む正極活物質をもち、かつ充電時にはリチウムをリチウムイオンとして放出し、放電時にはリチウムイオンを吸蔵することができる正極１と、炭素材料からなる負極活物質をもち、充電時にはリチウムイオンを吸蔵し放電時にはリチウムイオンを放出することができる負極２と、有機溶媒にリチウムが含まれる電解質が溶解されて形成された非水電解液３と、正極と負極との間に配されるセパレータ４と、を備えたリチウム二次電池である。
【００４８】
正極１は、アルミニウムよりなる正極集電体１１と、正極集電体１１の表面上に形成された正極活物質と結着材とを有する正極合材層１２と、正極集電体に接合された正極集電リード１３と、からなる電極であり、シート状に形成されている。
【００４９】
負極２は、銅よりなる負極集電体２１と、負極集電体２１の表面上に形成された負極活物質と結着材とを有する負極合材層２２と、負極集電体２１に接合された負極集電リード２３と、からなる電極であり、シート状に形成されている。
【００５０】
また、正極１と負極２とは、シート状のセパレータ４を介して巻回した状態で、ケース７内に保持されている。また、正極１および負極２の集電リード１３、２３は、それぞれケース７の正極端子部５および負極端子部６と接続されている。
【００５１】
セパレ−タ４は、厚さが２５μｍの微多孔質ポリエチレンフィルムが用いられた。
【００５２】
電解液は、電解質としてＬｉＰＦ6を、エチレンカーボネート（ＥＣ）とジエチルカーボネート（ＤＥＣ）とを３：７の体積比で混合した溶媒に、１ｍｏｌ／Ｌの割合で溶解させた溶液が用いられた。
【００５３】
実施例のリチウム二次電池は、以下の手順で作製された。
【００５４】
（正極の製造）
正極活物質として組成がＬｉ0.8Ｃｏ0.15Ａｌ0.05Ｏ2であるリチウムニッケル酸化物を８７質量部と、導電材としてのアセチレンブラック（品番；ＨＳ−１００）を１０質量部と、結着材としてのサンジェロース９０Ｌ（大同化成工業（株）製）を１質量部の割合で混合し、二軸撹拌機にて一時間撹拌した。その後、結着材としての固形分比率５０％のＰＴＦＥ水性ディスパージョンをＰＴＦＥの固形分が２質量部となるように添加し、真空乳化撹拌装置を用いて３０分間撹拌した。得られたペーストをコンマコータにてアルミ箔上に片面あたり目付量８．５６（ｍｇ／ｃｍ2）で両面塗布する。次にこの電極をロールプレス機に通し、線圧７．４×１０4ｋｇ／ｍ（０．７４（ｔｏｎ／ｃｍ））の荷重を加え電極密度を２．４１（ｇ／ｃｍ2）とした。次にこの電極を幅５．４ｃｍ、長さ８６ｍｍに切断し、電流取りだし用のリードタブ溶接部として長さ２．５ｃｍ分の電極合材層を掻き取った。この電極の有効反応面積は９０１．８ｃｍ2である。
【００５５】
（負極の製造）
負極活物質として鱗片状グラファイト９２．５質量部と、結着材としてのＰＶＤＦを７．５質量部の割合で混合し、Ｎ−メチル−２−ピロリドン中にＰＶＤＦを溶解した後にグラファイトを分散させペーストを調製した。得られたペーストをコンマコータにて銅箔上に片面あたり目付量５．１（ｍｇ／ｃｍ2）で両面塗布する。次にこの電極をロールプレス機に通し、線圧２．５×１０4ｋｇ／ｍ（０．２５（ｔｏｎ／ｃｍ））の荷重を加え電極密度を１．２５（ｇ／ｃｍ2）とした。次にこの電極を幅５．６ｃｍ、長さ９０．５ｍｍに切断し、電流取りだし用のリードタブ溶接部として長さ０．５ｃｍ分の電極合材層を掻き取った。この電極の有効反応面積は１００８ｃｍ2である。
【００５６】
（電池の組立）
以上で得られたシート状正極およびシート状負極を、セパレータ（ポリエチレン製、厚み２５μｍ）を介した状態で巻回させて、巻回型電極体を形成した。得られた巻回型電極体は、ケースの内部に挿入され、ケース内に保持された。このとき、シート状正極およびシート状負極のリードタブ溶接部に一端が溶接された集電リードは、ケースの正極端子あるいは負極端子に接合された。
【００５７】
その後、有機溶媒に電解質が溶解した電解液が、巻回型電極体が保持されたケース内に注入され、ケースが密閉、封止された。
【００５８】
以上の手順により、φ１８ｍｍ、軸方向の長さ６５ｍｍの円筒形リチウム二次電池が製造された。
【００５９】
（実施例２）
本実施例の電池は結着材として水溶性セルロース誘導体としての疎水化ヒドロキシエチルセルロース（平均重合度約３００００）を１質量部用いた以外は実施例１と同様の組成、方法で電池を製造した。
【００６０】
（比較例１）
本比較例の電池は結着材としてサンジェロース９０Ｍを１質量部用いた以外は実施例１と同様の組成、方法で電池を製造した。
【００６１】
（比較例２）
本比較例の電池は結着材としてヒドロキシエチルセルロース（平均重合度約３００００）を１質量部用いた以外は実施例１と同様の組成、方法で電池を製造した。
【００６２】
（比較例３）
本比較例の電池は結着材としてヒドロキシプロピルメチルセルロース（平均重合度約３００００）を２質量部及びＰＴＦＥの固形分が１質量部用いた以外は実施例１と同様の組成、方法で電池を製造した。
【００６３】
（比較例４）
本比較例の電池は結着材として比較例３と同じヒドロキシプロピルメチルセルロースを１質量部用いた以外は実施例１と同様の組成、方法で電池を製造した。
【００６４】
表１に各実施例及び比較例で使用した結着材の化学式中のメトキシ基、ヒドロキシプロポキシ基、ヒドロキシエトキシ基及びステアリルオキシヒドロキシプロポキシ基（長鎖アルキル基）の含有割合を示す。
【００６５】
【表１】
0003956672.tif 000003
【００６６】
（結果）
比較例１、２で用いた結着材は長鎖アルキル基の含有割合が高すぎて水に溶解できないので電極を製造することができなかった。比較例３、４で用いた結着材は水溶性ではあるもののその水溶液の粘度を電極作成に充分な粘度を得るためには２質量部（比較例３）加える必要があり、比較例４では電極作成ができなかった。
【００６７】
電極が作成できた実施例１、２及び比較例３のペーストの粘度比を比較すると、ペーストの粘度は比較例３の粘度を１とすると、実施例１が３、実施例２が２であった。また、低温出力比は比較例３の低温出力を１とすると、実施例１が２．５、実施例２が２であった。
【００６８】
このように本実施例の電極を用いた電池は結着材の使用割合を減らすことができるので、電極内部の抵抗を少なくすることができ、低温出力を上昇できた。
【００６９】
【発明の効果】
本発明の電極および本製造方法で製造された電極は電池に用いることで、低温出力が向上している。また、本発明のリチウム二次電池は、高い低温出力を有することから、大電流が要求されるような場合において特に有用な電池となっている。
【図面の簡単な説明】
【図１】  実施例において作成される円筒形リチウム二次電池の構成を示した図である。
【符号の説明】
１００…リチウム二次電池
１…正極                  １１…正極集電体
１２…正極合材層            １３…集電リード
２…負極                  ２１…負極集電体
２２…負極合材層            ２３…集電リード
３…電解液                  ４…セパレータ
５…正極端子部      ６…負極端子部          ７…ケース
【図１】
0003956672.tif 000004